СПОСОБ СОКРАЩЕНИЯ ВЫДЕЛЕНИЯ ФОРМАЛЬДЕГИДА В ДРЕВЕСНЫХ МАТЕРИАЛАХ

1. Способ сокращения выделения формальдегида в древесных материалах посредством нанесения азотистых соединений, отличающийся тем, что
(i) на древесный материал наносят смесь, содержащую, по меньшей мере, полиамин и при необходимости до 20 мас.% карбамида относительно массы смеси;
(ii) на или в сформованную заготовку древесно-стружечной плиты или волокнистый ковер наносят полиамин;
(iii) полиамин наносят на субстрат покрытия, который используют для обработки поверхности и/или
(iv) на открытые участки наносят полиамин;
причем полиамин имеет молекулярный вес, по меньшей мере, 500 г/моль, и, по меньшей мере, 6 первичных или вторичных аминогрупп.
2. Способ по п.1, отличающийся тем, что полиамин наносят в виде водного раствора полимера, получаемого смешиванием относительно раствора полимера -
(a) 1-99 мас.% полиамина,
(b) 0-5 мас.% добавок для улучшения смачиваемости,
(c) 0-30 мас.% добавок для регулирования pH-значения,
(d) 0-30 мас.% других добавок, как то фунгициды, средства гидрофобизации, красители, органические растворители,
(e) 0-50 мас.% карбамида,
и воды в дополнение до 100 мас.%, причем указанное количество относится к моменту начала смешивания.
3. Способ по п.1 или 2, отличающийся тем, что полиамин имеет молекулярный вес, по меньшей мере, 800 г/моль и, по меньшей мере, 6 первичных или вторичных аминогрупп.
4. Способ по п.1 или 2, отличающийся тем, что используют сверхразветвленные полиамин и/или поливиниламин.
5. Способ по п.4, отличающийся тем, что сверхразветвленный полиамин имеет средневесовой молекулярный вес более 1,000 г/моль и степень разветвления больше 0,1.
6. Способ по п.1 или 2, отличающийся тем, что в качестве полиамина используют поливиниламин и/или полиэтиленимин.
7. Способ по п.6, отличающийся тем, что поливиниламин имеет средневесовой молекулярный вес от 5,000 до 500,000 г/моль, а полиэтиленимин имеет средневесовой молекулярный вес от 500 до 100,000 г/моль.
8. Способ по п.1 или 2, отличающийся тем, что количество наносимого полиамина составляет
(i) от 1 до 200 г на квадратный метр поверхности древесного материала;
(ii) от 0,01 до 5 кг на 100 кг сформованной заготовки древесно-стружечной плиты или волокнистого ковра;
(iii) от 0,1 до 100 г на квадратный метр субстрата покрытия; и/или
(iv) преимущественно от 0,05 до 200 г на квадратный метр поверхности открытого участка обработанного древесного материала.
9. Способ по п.2, отличающийся тем, что водный раствор полиамина наносят
(i) разбрызгиванием, прокаткой, окунанием, нанесением равномерного слоя посредством ракли, или промазкой древесного материала;
(ii) разбрызгиванием, прокаткой, нанесением равномерного слоя посредством ракли, или промазкой на или в сформованную заготовку древесно-стружечной плиты или волокнистый ковер; или тем, что водный раствор полиамина наносят на ленту конвейера перед насыпанием опилок или волокна, намазанных клеем;
(iii) разбрызгиванием, прокаткой, окунанием, пропитыванием, нанесением равномерного слоя посредством ракли или промазкой на субстрат покрытия и/или
(iv) разбрызгиванием, прокаткой, нанесением равномерного слоя посредством ракли или промазкой открытых участков.
10. Способ по п.1 или 2, отличающийся тем, что в качестве древесного материала используют фанеру, клееную фанеру, ориентировано стружечные плиты, древесно-волокнистые плиты и стружечные плиты, при необходимости содержащие формальдегидсодержащие связующие вещества.
11. Способ по п.1, отличающийся тем, что в случае (i) после нанесения полиамина или полиаминов древесный материал подвергают термообработке.
12. Способ по п.1, отличающийся тем, что в случае (ii) наносят полиамин или раствор полиамина вместе с паром, используемым для предварительного нагревания материала пресса.
13. Способ по п.1, отличающийся тем, что жмых из опилок (сформованную заготовку древесно-стружечной плиты) или волокна (волоникстый ковер) прессуют в древесный материал.
14. Способ по п.1 или 2, отличающийся тем, что в качестве субстратов покрытия используют меламиновые пленки, предварительные пропитки, фольгу, многослойные материалы или фанеру.
15. Способ по п.1 или 2, отличающийся тем, что отверстия, непокрытые поверхности или края в случае (iv) подвергают дополнительной обработке.
16. Древесный материал, полученный способом по одному из пп.1-15, имеющий выделение формальдегида от 0 до 0,1 ч./млн.
17. Древесный материал с обработанной поверхностью, полученный способом по одному из пп.1-15, имеющий выделение формальдегида от 0 до 0,1 ч./млн.
18. Многослойный материал, полученный способом по одному из пп.1-15, содержащий, по меньшей мере, один обработанный полиамином слой, из группы стабилизирующих слоев, серединных слоев, декоративных слоев или оверлейных слоев.
19. Применение древесного материала по п.16 или 17 для производства мебели, упаковочных материалов, в строительстве домов, в производстве работ насухо или во внутренней отделке.